(57)【要約】      （修正有）【課題】硬化体からのイオン液体の溶出が防止されたイオン液体含有エポキシ樹脂組成物を提供する。【解決手段】イオン液体、エポキシ基を２個有するエポキシ樹脂、エポキシ基を３個以上有するエポキシ樹脂及び硬化剤を含有するイオン液体含有エポキシ樹脂組成物。さらに該組成物を成形して製造したフィルム。イオン液体の含有量は５〜８０重量％であり、エポキシ基を２個有するエポキシ樹脂とエポキシ基を３個以上有するエポキシ樹脂の重量比は１：１００〜１００：１である。【選択図】なし【特許請求の範囲】
【請求項１】
イオン液体、エポキシ基を２個有するエポキシ樹脂、エポキシ基を３個以上有するエポキシ樹脂及び硬化剤を含有することを特徴とするイオン液体含有エポキシ樹脂組成物。
【請求項２】
エポキシ基を２個有するエポキシ樹脂とエポキシ基を３個以上有するエポキシ樹脂との含有質量比が１：１００〜１００：１である請求項１に記載のイオン液体含有エポキシ樹脂組成物。
【請求項３】
イオン液体の含有量が５〜８０質量％である請求項１または２に記載のイオン液体含有エポキシ樹脂組成物。
【請求項４】
請求項1〜３のいずれか１項に記載のイオン液体含有エポキシ樹脂組成物を用いて成形されたフィルム。
【発明の詳細な説明】
【技術分野】
【０００１】
本発明は、イオン液体を含有するエポキシ樹脂組成物及び該エポキシ樹脂組成物により成形されたフィルムに関する。
【背景技術】
【０００２】
イオン液体は常温で液体状の溶融塩で、不揮発性、不燃性でイオン電導を示すことから、さまざまな電気化学デバイスへの応用が期待されている。しかし、イオン液体は、液体であることがその材料としての利便性を著しく損なう。そこで、電解質としての特性を保持したまま固形化すべく、種々の高分子材料にイオン液体を封入する試みがなされている（非特許文献１〜７、特許文献１及び２）。
【０００３】
一方、エポキシ樹脂は、優れた接着性、強靭性、耐熱性、電気絶縁性、耐食性等を有する熱硬化性樹脂であることから、塗料や接着剤以外に、土木、建築分野及びコンポジット分野以外に、電気機器、通信機等の精密機器に装着されている電気部品に広く使用されている。
【０００４】
熱硬化性樹脂であるエポキシ樹脂においてもイオン液体を封入する試みがされている（特許文献２）が、得られた硬化体では、硬化体の加工工程や使用中にイオン液体の溶出による劣化が避けられず、問題となっていた。
【特許文献１】特開2007-70420号公報
【特許文献２】WO 2007/018239 A1.
【非特許文献１】P. Snedden, A. I. Cooper, K. Scott, and N. Winterton, Macromolecules, 36, 4549-4556 (2003).
【非特許文献２】M. A. B. H. Susan, T. Kaneko, A. Noda, and M. Watanabe, J. Am. Chem. Soc., 127, 4976-4983 (2005).
【非特許文献３】S. Yeon, K. Kim, S. Choi, J. Cha, H. Lee, J. Phys. Chem. B, 109, 17928-17935 (2005).
【非特許文献４】B. Singh and S. S. Sekhon, Chem. Phys. Lett., 414, 34-39 (2005).
【非特許文献５】B. Singh and S. S. Sekhon, J. Phys. Chem. B, 109, 16539-16543 (2005).
【非特許文献６】M. A. Neouze, J. L. Bideau, P. Gaveau, S. Bellayer, and A. Vioux, Chem. Mater., , 18, 3931-3936 (2006).
【非特許文献７】D. M. Tigelaar, M. A. B. Meador, and W. R. Bennett, Macromolecules, 40, 4159-4164 (2007).
【発明の開示】
【発明が解決しようとする課題】
【０００５】
本発明の課題は、イオン液体の溶出が防止されたイオン液体含有エポキシ樹脂組成物を提供することにある。
【課題を解決するための手段】
【０００６】
そこで、本発明者らは、硬化体からのイオン液体の溶出防止手段について検討した結果、エポキシ基を２個有するエポキシ樹脂とエポキシ基を３個以上有するエポキシ樹脂とを併用し、これに硬化剤及びイオン液体を含有させたイオン液体含有エポキシ樹脂組成物を用いて硬化させて得られた硬化体は、イオン液体の溶出が防止されており、イオン液体の電解質としての特性を保持した固形物であり、種々の用途に有用であることを見出し、本発明を完成した。
【０００７】
すなわち、本発明は、第１に、イオン液体、エポキシ基を２個有するエポキシ樹脂、エポキシ基を３個以上有するエポキシ樹脂及び硬化剤を含有することを特徴とするイオン液体含有エポキシ樹脂組成物を提供するものである。
【０００８】
本発明は、第２に、上記イオン液体含有エポキシ樹脂組成物を用いて成形されたフィルムを提供するものである。
【発明の効果】
【０００９】
本発明のエポキシ樹脂組成物を用いれば、イオン液体の溶出が防止された、イオン液体含有エポキシ樹脂フィルムを成形できる。
【発明を実施するための最良の形態】
【００１０】
以下、本発明について詳細に説明する。
【００１１】
（Ａ）イオン液体
イオン液体は、カチオン成分とアニオン成分とから構成される室温で液体の溶融塩であり、イオン液体の融点としては、-100℃〜200℃が好ましく、-100℃〜160℃がより好ましく、-85℃〜100℃がさらに好ましい。
【００１２】
カチオン成分としては、正電荷を帯びていれば特に限定されないが、下記式（１−１）で表されるカチオン、非環状のテトラアルキルアンモニウムイオン、オニウムイオン、ホスホニウムイオン、スルホニウムイオン、金属イオン等が挙げられ、下記式（１−１）で表されるカチオン、金属イオンがより好ましい。
【００１３】
【化１】
2009256574.tif 000002
【００１４】
（式中、Ｒ1は、炭素数１〜２０の窒素原子を有していてもよい炭化水素基を示し、Ｒ2及びＲ3は、それぞれ独立して水素原子、置換基を有していてもよいアルキル基又はアラルキル基を示す。また、Ｒ1と式中のＮとの結合部位は単結合又は二重結合であり、Ｒ1と式中のＮとの結合部位が二重結合を含む場合、Ｒ3は存在しない。）
【００１５】
Ｒ2及びＲ3で示されるアルキル基としては、炭素数１〜２０のアルキル基が好ましくメチル基、エチル基、プロピル基、ブチル基、ペンチル基、ヘキシル基、へプチル基、オクチル基等がより好ましく、メチル基、エチル基、n-ブチル基、ｎ−ヘキシル基等の炭素数１〜１２のアルキル基がさらに好ましく、エチル基、n-ブチル基、ｎ−ヘキシル基が特に好ましい。ここで、アルキル基は、ハロゲン原子が置換していてもよい。
【００１６】
Ｒ2及びＲ3で示されるアラルキル基としては、ベンジル基、フェネチル基等のフェニルＣ１−８アルキル基が好ましい。ここで、アラルキル基にはハロゲン原子が置換していてもよい。
【００１７】
すなわち、式（１−１）で表わされるカチオンの構造としては、下記式（１−２）〜（１−４）が好ましく、式（１−４）がより好ましい。
【００１８】
【化２】
2009256574.tif 000003
【００１９】
（式中、Ｒ2及びＲ3は前記と同じ。Ｒ5〜Ｒ26は、水素原子、アルキル基又はアラルキル基を示す。）
【００２０】
Ｒ5〜Ｒ26で示されるアルキル基としては、炭素数１〜２０のアルキル基が好ましく、メチル基、エチル基、プロピル基等の炭素数１〜１２のアルキル基がさらに好ましい。
【００２１】
すなわち、式（１−１）で表わされるカチオンの具体例としては、下記式（１−７）〜（１−３７）が挙げられ、（１−７）〜（１−９）が好ましい。
【００２２】
【化３】
2009256574.tif 000004
【００２３】
【化４】
2009256574.tif 000005
【００２４】
金属イオンとしては、リチウムイオン、ナトリウムイオン、カリウムイオン等が挙げられ、リチウムイオン、ナトリウムイオンが好ましく、リチウムイオンが特に好ましい。
【００２５】
アニオン成分としては、負電荷を帯びていれば特に限定されないが、例えば、カルボン酸、スルホン酸、ジスルホニルアミノアニオン、無機酸アニオン、ルイス酸アニオン等が挙げられる。
アニオン成分の具体例としては、Ｂｒ-、ＡｌＣｌ4-、Ａｌ2Ｃｌ7-、ＮＯ3-、ＢＦ4-、ＰＦ6-、ＣＨ3ＣＯＯ-、ＣＦ3ＣＯＯ-、ＣＦ3ＳＯ3-、（ＣＦ3ＳＯ2）2Ｎ-、（ＣＦ3ＳＯ2）3Ｃ-、ＡｓＦ6-、ＳｂＦ6-、Ｆ（ＨＦ）n-、ＣＦ3ＣＦ2ＣＦ2ＣＦ2ＳＯ3-、（ＣＦ3ＣＦ2ＳＯ2）2Ｎ-、ＣＦ3ＣＦ2ＣＦ2ＣＯＯ-等が挙げられ、融点が低く、耐熱性が高い点でＢＦ4-、ＰＦ6-、（ＣＦ3ＳＯ2）2Ｎ-が好ましく、ＰＦ6-、（ＣＦ3ＳＯ2）2Ｎ-がより好ましい。
【００２６】
すなわち、本発明において、以下の式（２−１）〜（２−５）で表されるイオン液体が好ましい。これらのイオン液体に単独で又は２種以上を組み合わせて使用できる。
【００２７】
【化５】
2009256574.tif 000006
【００２８】
本発明のイオン液体含有エポキシ樹脂組成物中の（Ａ）イオン液体の含有量は、エポキシ樹脂に電解質としての作用を発揮させる点及び溶出防止の点から、5〜80質量％、さらに、10〜70質量％、特に、20〜50質量％であるのが好ましい。
【００２９】
（Ｂ）エポキシ基を２個有するエポキシ樹脂
エポキシ基を２個有するエポキシ樹脂としては、エポキシ基、グリシジル基、グリシジルオキシ基、グリシジルアミノ基等のエポキシ官能基を２個有するエポキシ樹脂であれば特に限定されないが、具体的には、ビスフェノールＡ型エポキシ樹脂、ビスフェノールＦ型エポキシ樹脂、水添ビスフェノールＡ型エポキシ樹脂、水添ビスフェノールＦ型エポキシ樹脂、ビスフェノールＳ型エポキシ樹脂、臭素化ビスフェノールＡ型エポキシ樹脂、ビフェニル型エポキシ樹脂、ナフタレン型エポキシ樹脂、フルオレン型エポキシ樹脂、スピロ環型エポキシ樹脂、ビスフェノールアルカン類型エポキシ樹脂、フェノールノボラック型エポキシ樹脂、オルソクレゾールノボラック型エポキシ樹脂、臭素化クレゾールノボラック型エポキシ樹脂、トリスヒドロキシメタン型エポキシ樹脂、テトラフェニロールエタン型エポキシ樹脂、脂環型エポキシ樹脂、アルコール型エポキシ樹脂、ジエチレングリコールジグリシジルエーテル、ポリエチレングリコールジグリシジルエーテル、ポリプロピレングリコールジグリシジルエーテル、ネオペンチルグリコールジグリシジルエーテル、１,６−へキサンジオールジグリシジルエーテル、ヘキサヒドロフタル酸ジグリシジルエーテル、脂肪酸変性エポキシ樹脂、トルイジン型エポキシ樹脂、アニリン型エポキシ樹脂、アミノフェノール型エポキシ樹脂、ヒンダトイン型エポキシ樹脂、ジフェニルエーテル型エポキシ樹脂、ジシクロペンタジエン型エポキシ樹脂、ダイマー酸ジグリシジルエステル、ヘキサヒドロフタル酸ジグリシジルエステル、ダイマー酸ジグリシジルエーテル、シリコーン変性エポキシ樹脂、ケイ素含有エポキシ樹脂、ウレタン変性エポキシ樹脂、ＮＢＲ変性エポキシ樹脂、ＣＴＢＮ変性エポキシ樹脂、エポキシ化ポリブタジエンなどが挙げられる。
このうち、イオン液体の溶出防止の点で、ビスフェノールＡ型の２官能型グリシジルエーテルエポキシ樹脂（以下、ビスフェノールＡジグリシジルエーテルともいう。）が特に好ましい。これらの成分（Ｂ）は単独で、又は２種以上を組み合わせて使用できる。
【００３０】
本発明のイオン液体含有エポキシ樹脂組成物中の（Ｂ）エポキシ基を２個有するエポキシ樹脂の含有量は、イオン液体の溶出防止の点から、20〜90質量％、さらに30〜90質量％、特に50〜90質量％であるのが好ましい。
【００３１】
（Ｃ）エポキシ基を３個以上有するエポキシ樹脂
エポキシ基を３個以上有するエポキシ樹脂としては、グリシジル基、グリシジルオキシ基等のエポキシ官能基を３個以上有するエポキシ樹脂が挙げられ、３〜４個有するエポキシ樹脂が好ましい。具体的には、ビスフェノールＡ型エポキシ樹脂、ビスフェノールＦ型エポキシ樹脂、水添ビスフェノールＡ型エポキシ樹脂、水添ビスフェノールＦ型エポキシ樹脂、ビスフェノールＳ型エポキシ樹脂、臭素化ビスフェノールＡ型エポキシ樹脂、ビフェニル型エポキシ樹脂、ナフタレン型エポキシ樹脂、フルオレン型エポキシ樹脂、スピロ環型エポキシ樹脂、ビスフェノールアルカン類型エポキシ樹脂、フェノールノボラック型エポキシ樹脂、オルソクレゾールノボラック型エポキシ樹脂、臭素化クレゾールノボラック型エポキシ樹脂、トリスヒドロキシメタン型エポキシ樹脂、テトラフェニロールエタン型エポキシ樹脂、脂環型エポキシ樹脂、アルコール型エポキシ樹脂、ジエチレングリコールジグリシジルエーテル、ポリエチレングリコールジグリシジルエーテル、ポリプロピレングリコールジグリシジルエーテル、ネオペンチルグリコールジグリシジルエーテル、１,６−へキサンジオールジグリシジルエーテル、ヘキサヒドロフタル酸ジグリシジルエーテル、脂肪酸変性エポキシ樹脂、トルイジン型エポキシ樹脂、アニリン型エポキシ樹脂、アミノフェノール型エポキシ樹脂、ヒンダトイン型エポキシ樹脂、トリグリシジルイソシアヌレート、テトラグリシジルジアミノジフェニルメタン、テトラグリシジルキシレンジアミン、ジフェニルエーテル型エポキシ樹脂、ジシクロペンタジエン型エポキシ樹脂、ダイマー酸ジグリシジルエステル、ヘキサヒドロフタル酸ジグリシジルエステル、ダイマー酸ジグリシジルエーテル、シリコーン変性エポキシ樹脂、ケイ素含有エポキシ樹脂、ウレタン変性エポキシ樹脂、ＮＢＲ変性エポキシ樹脂、ＣＴＢＮ変性エポキシ樹脂、エポキシ化ポリブタジエンなどが挙げられる。このうち、テトラグリシジルジアミノジフェニルメタン、テトラグリシジルm-キシレンジアミンが好ましい。これらの成分（Ｃ）は、単独で又は２種以上を組み合わせて使用できる。
【００３２】
本発明において、（Ｂ）エポキシ基を２個有するエポキシ樹脂とエポキシ基を３個以上有するエポキシ樹脂を併用する点に特徴があり、どちらか一方だけを含有する組成物から得られる硬化体ではイオン液体の溶出を防止できない。
【００３３】
本発明のイオン液体含有エポキシ樹脂組成物中の（Ｃ）エポキシ基を３個以上有するエポキシ樹脂の含有量は、イオン液体の溶出防止の点から、1〜90質量％、さらに3〜80質量％、特に10〜60質量％があるのが好ましい。
また、成分（Ｂ）と成分（Ｃ）との含有質量比は、イオン液体の溶出防止の点から、１：１００〜１００：１、さらに、3：100〜100：3、特に20：100〜100：20が好ましい。
【００３４】
（Ｄ）硬化剤
本発明で用いられる硬化剤（Ｄ）は、樹脂中のエポキシ基と硬化反応を起こすものであれば特に制限されないがアミン類、フェノール類、酸無水物等が挙げられる。
【００３５】
アミン類としては、ジエチルアミン、ジエチレントリアミン（ＤＥＴＡ）、トリエチレンテトラミン、テトラエチレンペンタミン（ＴＥＰＡ）、1,6-ヘキサメチレンジアミン、ジプロピレントリアミン（ＤＰＴＡ）、1,2-ビス(2-アミノエトキシ)エタン、ジエチルアミノプロピルアミン、アミノエチルピペラジン、メンセンジアミン、メタキシリレンジアミン、ジシアンジアミド、ジアミノジフェニルメタン、ジアミノジフェニルスルフォン、メチレンジアニリン、メタフェニレンジアミン、イソホロンジアミン、m-キシレンジアミン、4,4'-メチレンビス(シクロヘキシルアミン)等が挙げられる。
【００３６】
フェノール類としては、フェノール性水酸基を有するものであれば特に限定されないが、ビフェノール、ビスフェノールＡ、ビスフェノールＦ、フェノールノボラック、クレゾールノボラック、ビスフェノールＡノボラック、キシレン−ノボラック、メラミン−ノボラック、ｐ−ヒドロキシスチレン（共）重合物及びこれらのハロゲン化物、アルキル基置換体等が挙げられる。
【００３７】
酸無水物としては、無水ヘキサヒドロフタル酸（ＨＰＡ）、無水テトラヒドロフタル酸（ＴＨＰＡ）、無水ピロメリット酸（ＰＭＤＡ）、無水クロレンド酸（ＨＥＴ）、無水ナディック酸（ＮＡ）、無水メチルナディック酸（ＭＮＡ）、無水ドデシニルコハク酸（ＤＤＳＡ）、無水フタル酸（ＰＡ）、メチルヘキサヒドロ無水フタル酸（ＭｅＨＰＡ）、無水マレイン酸等がある。
これらの硬化剤は単独で又は２種以上を組み合わせて用いることができる。
【００３８】
硬化剤（Ｄ）は、前記エポキシ樹脂（Ｂ）及び（Ｃ）の合計量１００重量部に対して、１〜１００重量部、好ましくは１０〜７０重量部の量を添加することが好ましい。
【００３９】
本発明には、硬化触媒を用いることができ、例えば、アミン類、カルボン酸類、酸無水物、ジシアンジアミド、二塩基酸ジヒドラジド、イミダゾール類、有機ボロン、有機ホスフィン、グアニジン類およびこれらの塩などが挙げられ、これらは１種単独または２種以上を組み合わせて用いることができる。
硬化触媒は、前記エポキシ樹脂（Ａ）、（Ｂ）及び（Ｃ）の合計量１００重量部に対して、０．１〜２０重量部、好ましくは０．５〜１０重量部の量を添加することが好ましい。また、必要に応じて硬化触媒とともに、硬化反応を促進する目的で硬化促進剤を併用することもできる。
【００４０】
本発明に係るイオン液体含有エポキシ樹脂組成物は、必要に応じて、無機フィラー、密着助剤、高分子添加剤、反応性希釈剤、レベリング剤、濡れ性改良剤、界面活性剤、可塑剤、帯電防止剤、無機充填剤、防カビ剤、調湿剤、難燃剤などが含まれていてもよい。これらの添加剤は本発明の効果を損なわない範囲で使用することができる。
【００４１】
本発明のイオン液体含有エポキシ樹脂組成物を調製するには、例えば、成分（Ａ）、（Ｂ）、（Ｃ）及び（Ｄ）の各成分と、必要に応じて溶剤その他の成分とを混合することによって製造することができる。エポキシ樹脂組成物の製造方法としては、従来公知の方法を適宜使用することができ、各成分を一度に、あるいは任意の順序で加えて撹拌・混合・分散すればよい。
【００４２】
本発明のイオン液体含有エポキシ樹脂組成物は、熱硬化させることによって、イオン液体が封入され、且つイオン液体の溶出が防止された硬化体を得ることができる。また、得られた硬化体は、エポキシ樹脂特有の機械的特性、電気特性、絶縁性、接着性、耐熱性、耐薬品性、耐溶剤性等の特性を有し、かつイオン液体による電解質としての特性も有する。特に熱硬化性フィルムの形態にすることが好ましく、フィルムの形態とすることにより、帯電防止フィルム、耐熱フィルム、難燃フィルム、接着フィルム、イオン伝導性フィルム、導電性フィルム等に特に有用である。
【実施例】
【００４３】
以下、実施例を挙げて、本発明の実施の形態をさらに具体的に説明する。但し、本発明は、下記実施例に限定されるものではない。
【００４４】
本実施例に用いた試薬は以下の通りである。
Bisphenol A diglycidyl ether (以下、BisAともいう。 170 g/eq)：東京化成製
1-Ethyl-3-methylimidazolium bis(trifluoromethanesulfonyl)imide (以下、EMImTFSIともいう。)：既報（文献２）に従い合成
Tetraethylenepentamine (以下、TEPAともいう。純度95%)：東京化成製
N,N,N',N'-tetraglycidyl-4,4'-diaminodiphenylmethane (Araldite（登録商標） MY721, 109-116 g/eq)
N,N,N',N'-tetraglycidyl -m-xylenediamine (Tetrad-X, 95-105 g/eq)：三菱ガス化学製
N,N-Diglycidyl-4-glycidyloxyaniline (以下、DGGOAともいう)：Aldrich製
1-Hexyl-3-methylimidazolium bis(trifluoromethanesulfonyl)imide (以下、HMImTFSIともいう)：関東化学製
1-Benzyl-3-methylimidazolium bis(trifluoromethanesulfonyl)imide (以下、BMImTFSIともいう。)：既報（Y. Chu, H. Deng, and J. Cheng, J. Org. Chem., 72, 7790-7793 (2007).）に従い合成
1-Ethyl-3-methylimidazolium Hexafluorophosphate (以下、EMImPF6ともいう。)：東京化成製
Lithium bis(trifluoromethanesulfonyl)imide (以下、LiTFSIともいう。)：和光純薬製
【００４５】
エポキシ硬化用の型の作成
表面にPTFEテープ(Permacel P422)を貼り付けた２枚のスライドガラスに18 mm x 55 mmの切り込みを入れた凹型のPTFEシート(厚み0.5mm)をスペーサーとして挟みエポキシ硬化フィルム調製用のPTFEの型を作成した。
【００４６】
合成例1−５： EMImTFSI含有BisA/MY721硬化樹脂の合成
表１の仕込み量に従い、BisA、MY721、EMImTFSIの混合物にTEPAを加え、よく練り混ぜた後、混合物をPTFE型に流し込み70℃で5時間加熱した後130℃で10時間加熱した。室温まで放冷後PTFE型をはずして白色のEMImTFSI含有BisA/MY721硬化樹脂（イオン液体含有エポキシ樹脂フィルム）を得た。
【００４７】
比較例１−２：合成樹脂の合成
表１の仕込み量に従い、仕込み量以外は実施例と同様の操作で、合成樹脂を得た。
【００４８】
【表１】
2009256574.tif 000007
【００４９】
合成例６−11： EMImTFSI含有BisA/Tetrad-X硬化樹脂の合成
表２の仕込み量に従い、BisA、Tetrad-X 、EMImTFSIの混合物にTEPAを加え、よく練り混ぜた後、混合物をPTFE型に流し込み70℃で5時間加熱した後130℃で10時間加熱した。室温まで放冷後PTFE型をはずして白色のEMImTFSI含有BisA/Tetrad-X硬化樹脂（イオン液体含有エポキシ樹脂フィルム）を得た。
【００５０】
比較例３：合成樹脂の合成
表２の仕込み量に従い、仕込み量以外は実施例と同様の操作で、合成樹脂（イオン液体含有エポキシ樹脂フィルム）を得た。
参考例１：合成樹脂の合成
表２の仕込み量に従い、仕込み量以外は実施例と同様の操作で、合成樹脂を得た。
【００５１】
【表２】
2009256574.tif 000008
【００５２】
合成例１２： EMImTFSI含有BisA/DGGOA硬化樹脂の合成（１：１）
BisA (238 mg)、DGGOA (194 mg) 、EMImTFSI (276 mg)の混合物にTEPA (104 mg)を加え、BisA/DGGOAを1/1.0とし、よく練り混ぜた後、混合物をPTFE型に流し込み70℃で5時間加熱した後130℃で10時間加熱した。室温まで放冷後PTFE型をはずして白色のEMImTFSI含有BisA/DGGOA硬化樹脂（イオン液体含有エポキシ樹脂フィルム）を得た。
【００５３】
合成例１３： HMImTFSI含有BisA/Tetrad-X硬化樹脂の合成
BisA (340 mg)、Tetrad-X (200 mg) 、HMIｍTFSI (237 mg)の混合物にTEPA (89 mg)を加え、よく練り混ぜた後、混合物をPTFE型に流し込み70℃で5時間加熱した後130℃で10時間加熱した。室温まで放冷後PTFE型をはずして白色のHMImTFSI(34wt%)含有BisA/Tetrad-X硬化樹脂（イオン液体含有エポキシ樹脂フィルム）を得た。
【００５４】
合成例１４： EMImPF6含有BisA/Tetrad-X硬化樹脂の合成
BisA (340 mg)、Tetrad-X (80 mg) 、EMImPF6 (259 mg)の混合物を80℃に加熱しよく練り混ぜて均一混合物とした後放冷し、TEPA (83 mg)を加えてよく練り混ぜた後、混合物をPTFE型に流し込み70℃で5時間加熱した後130℃で10時間加熱した。室温まで放冷後PTFE型をはずして白色のEMImPF6(34wt%)含有BisA/Tetrad-X硬化樹脂（イオン液体含有エポキシ樹脂フィルム）を得た。
【００５５】
合成例１５： LiTFSI含有BisA/Tetrad-X硬化樹脂の合成
表３の仕込み量に従い、BisA、Tetrad-X、LiTFSIの混合物をよく練り混ぜた後、TEPA を加えてよく練り混ぜ、混合物をPTFE型に流し込み70℃で5時間加熱した後130℃で10時間加熱した。室温まで放冷後PTFE型をはずして白色のLiTFSI含有BisA/Tetrad-X硬化樹脂（イオン液体含有エポキシ樹脂フィルム）を得た。
【００５６】
【表３】
2009256574.tif 000009
【００５７】
合成例１６−１７： LiTFSIをドープしたEMImTFSI含有BisA/Tetrad-X硬化樹脂の合成
BisA (170 mg)、Tetrad-X (200 mg) 、および表4に示したEMImTFSI、LiTFSIの混合物にTEPA (89 mg)を加え、よく練り混ぜた後、混合物をPTFE型に流し込み70℃で5時間加熱した後130℃で10時間加熱した。室温まで放冷後PTFE型をはずして白色のLiTFSIをドープしたEMImTFSI含有BisA/Tetrad-X硬化樹脂（イオン液体含有エポキシ樹脂フィルム）を得た。
【００５８】
【表４】
2009256574.tif 000010
【００５９】
試験例１：イオン液体含有エポキシ硬化樹脂からのイオン液体の溶媒抽出
合成例及び比較例で得たエポキシ硬化樹脂（イオン液体含有エポキシ樹脂フィルム）の小片(約15 mm x 7 mm)を切り出し、重量を測定後(60〜70 mg)、50 mLスクリューキャップ付きサンプル管に入れ溶媒 (40 mL)を加えよく振り混ぜた後室温で静置し一定時間経過後に再びよく振り混ぜて、電導率計(METTLER TOLEDO S30)を用いてサンプル管内の溶液の電導度を測定した。同一溶媒中における濃度既知のイオン液体溶液 (0.050 mmol/L 〜 2.0 mmol/L)のイオン電導度から作成した検量線を用いて、フィルムからのイオン液体の抽出量を見積もった。結果を表５並びに図１〜１０に示す。
【表５】
2009256574.tif 000011
【００６０】
試験例２：ソックスレー抽出
合成例及び比較例で得たエポキシ硬化樹脂（イオン液体含有エポキシ樹脂フィルム）の小片(約17 mm x 17 mm)を切り出し、重量を測定後(150〜180 mg)、アセトン還流下で192時間ソックスレー抽出を行い、得られたアセトン溶液を濃縮後、80℃で2時間真空乾燥し、残留物の重量を測定してイオン液体の抽出量を求めた。結果を図１１に示す。
【００６１】
試験例３：LiTFSIをドープしたイオン液体含有エポキシ硬化樹脂からのイオン性物質の溶媒抽出
同一溶媒中における濃度既知のLiTFSIとEMImTFSIの混合物 ([LiTFSI]/[EMImTFSI] = 0.1/1, 0.2/1)の電導度より作成した検量線を用いて、フィルムに含有される全イオンが抽出された場合の溶液の電導度に対する試料溶液の電導度をもって、イオンの抽出率を見積もった。結果を図１２に示す。
【００６２】
試験例４：引張弾性率測定
合成例１０及び１１で得られたエポキシ硬化樹脂（イオン液体含有エポキシ樹脂フィルム）並びにイオン液体を含有しない参考例１で得られたフィルムを、それぞれ15mm x 5mm x 0.5mmに切り出し、セイコーインスツルメント社製TMA6200を用いて、室温下で10μm/
minで引張り、応力と歪みの関係を測定した。結果を図１３に示す。
【００６３】
合成例１０及び１１で得られたエポキシ硬化樹脂（イオン液体含有エポキシ樹脂フィルム）は、イオン液体を含有しない参考例１で得られたフィルムとほぼ同程度の引張弾性率を有することが分かった。
【００６４】
試験例５：ＳＥＭ観察結果
合成例１０又は１１で得られたエポキシ硬化樹脂（イオン液体含有エポキシ樹脂フィルム）の破断面を無処理で、走査型電子顕微鏡 HITACHI SEMEDX-IIIにより、低真空BSEモードにて観察した。走査型電子顕微鏡による観察結果を図１４及び図１５に示す。
【００６５】
合成例１０で得られたエポキシ硬化樹脂（イオン液体含有エポキシ樹脂フィルム）は微細構造の形成は観察されなかったが、合成例１１で得られたエポキシ硬化樹脂（イオン液体含有エポキシ樹脂フィルム）はイオン液体による孤立球状ドメインが形成される様子が観察された。
【図面の簡単な説明】
【００６６】
【図１】BisA/MY721エポキシ硬化樹脂からのEMImTFSIのメタノール抽出結果を示す図である。
【図２】BisA/MY721エポキシ硬化樹脂からのEMImTFSIのアセトン抽出結果を示す図である。
【図３】BisA/Tetrad-Xエポキシ硬化樹脂からのEMImTFSIのメタノール抽出結果を示す図である。
【図４】BisA/Tetrad-Xエポキシ硬化樹脂からのEMImTFSIのアセトン抽出結果を示す図である。
【図５】BisA/Tetrad-Xエポキシ硬化樹脂からのEMImTFSIのアセトン抽出結果を示す図である。
【図６】EMImTFSI(34wt%)を含有するBisA/Tetrad-Xエポキシ硬化樹脂とBisA/DGGOAエポキシ硬化樹脂のメタノール抽出の比較結果を示す図である。
【図７】EMImTFSI(34wt%)を含有するBisA/Tetrad-Xエポキシ硬化樹脂とBisA/DGGOAエポキシ硬化樹脂のアセトン抽出の比較結果を示す図である。
【図８】種々のイミダゾリウム塩を含有するBisA/Tetrad-Xエポキシ硬化樹脂のアセトン抽出結果を示す図である。
【図９】EMImPF6を含有するBisA/Tetrad-Xエポキシ硬化樹脂のアセトン抽出結果を示す図である。
【図１０】LiTFSIを含有するBisA/Tetrad-Xエポキシ硬化樹脂のアセトン抽出結果を示す図である。
【図１１】イオン液体含有エポキシ硬化樹脂のアセトンによるソックスレー抽出結果を示す図である。
【図１２】LiTFSItおよびEMImTFSI含有BisA/Tetrad-Xエポキシ硬化樹脂のアセトン抽出実験の結果を示す図である。
【図１３】BisA/Tetrad-Xエポキシ硬化樹脂の引張弾性率の測定結果を示す図である。
【図１４】EMImTFSI(34wt%)を含有するBisA/Tetrad-Xエポキシ硬化樹脂の走査型電子顕微鏡による観察結果を示す図である。
【図１５】EMImTFSI(40wt%)を含有するBisA/Tetrad-Xエポキシ硬化樹脂の走査型電子顕微鏡による観察結果を示す図である。
【図１】
2009256574.tif 000012
【図２】
2009256574.tif 000013
【図３】
2009256574.tif 000014
【図４】
2009256574.tif 000015
【図５】
2009256574.tif 000016
【図６】
2009256574.tif 000017
【図７】
2009256574.tif 000018
【図８】
2009256574.tif 000019
【図９】
2009256574.tif 000020
【図１０】
2009256574.tif 000021
【図１１】
2009256574.tif 000022
【図１２】
2009256574.tif 000023
【図１３】
2009256574.tif 000024
【図１４】
2009256574.tif 000025
【図１５】
2009256574.tif 000026